제 1 단계 에서 의 1 , 3 - 부타디엔 의 음 이온 성 중합 , 및 제 2 단계 에서 의 촉매 적 수소 첨가 를 포함 하 는 2 단계 과정 에 의해서 실시 예 1 을 제조 하 였 다 . 1 , 3 - 부타디엔 의 음 이온 성 중합 은 , 물 - 및 산소 - 비 함유 5 l 오토클레이브 에 ( 분자 체 상 에서 정제 됨 된 ) 1527 g 사이클 로 헥산 , 48 g 테트라 하이드로 푸란 ( THF ) 및 91 g n - 부틸 리튬 용액 ( 사이클 로 헥산 중 의 2 . 0 M ) 을 충전 시켜서 수행 하 였 다 . T = 40 ℃ 및 p = 3 . 7 bar 에서 격렬 하 게 교반 시키 면서 , ( 분자 체 상 에서 정제 됨 된 ) 1068 g 부타디엔 을 800 g / h 의 속도 로 첨가 하 여 , 6 . 3 bar 의 최종 압력 을 생성 시켰 다 . 즉시 , 반응 혼합물 을 T = 20 ℃ 로 냉각 시키 고 , 38 g 메탄올 을 p = 1 bar 에서 첨가 하 였 다 . 30 분 후 에 , 혼합물 을 여과 한 다음 , 휘발 성 용매 를 증발 시켰 다 . 얻 어 진 부타디엔 은 하 기 특성 을 보유 하 고 있 었 다 : Mw = 4 . 8 kg / mol ; PDI = 1 . 06 ; 1 , 2 - 함량 = 75 중량 %; 1 , 4 - 함량 = 25 중량 %.